(57)【特許請求の範囲】
【請求項１】
２官能ジイソシアネートと、２官能ポリオールと、２官能の鎖延長剤とが、モル比で２
．００〜１．１０：１．００：１．００〜０．１０の割合で配合され、プレポリマー法に
より重合されたポリウレタンエストラマーを主成分とし、
複数の開口を有し、開口率が１０％以上９０％以下であり、
ガラス転移温度が０〜４０℃である、
スポーツ用下着、補整下着、スポーツ用品および外科手術後のリハビリテーション着用のフィルム。
【請求項２】
単位面積当たりの開口数が３０個／ｃｍ２以上１５０個／ｃｍ２以下である請求項１に
記載のフィルム。
【請求項３】
前記２官能ジイソシアネートの分子量が１７４〜３０３であり、
前記２官能ポリオールの分子量が３００〜２５００であり、
前記２官能の鎖延長剤が、分子量が６０〜３６０のジオールまたはジアミンである請求
項１または請求項２に記載のフィルム。
【請求項４】
天然繊維、合成繊維、または、前記天然繊維と前記合成繊維との混合繊維から作製され
る布地と、
該布地の少なくとも一方の表面の一部を被覆するガラス転移温度が０〜４０℃である合成樹脂層とから構成され、
前記合成樹脂層が、２官能ジイソシアネートと、２官能ポリオールと、２官能の鎖延長
剤とが、モル比で２．００〜１．１０：１．００：１．００〜０．１０の割合で配合され
、プレポリマー法により重合されたポリウレタンエストラマーを主成分とし、
前記布地の表面に対する前記合成樹脂層の被覆率が１０％以上９０％以下である、
スポーツ用下着、補整下着、スポーツ用品および外科手術後のリハビリテーション着用の複合布。
【請求項５】
前記合成樹脂層が複数の開口を有し、
前記合成樹脂層の開口率が１０％以上９０％以下であり、単位面積当たりの開口数が３
０個／ｃｍ２以上１５０個／ｃｍ２以下である請求項４に記載の複合布。
【請求項６】
前記合成樹脂層が連続膜である請求項４または請求項５に記載の複合布。
【請求項７】
前記２官能ジイソシアネートの分子量が１７４〜３０３であり、
前記２官能ポリオールの分子量が３００〜２５００であり、
前記２官能の鎖延長剤が、分子量が６０〜３６０のジオールまたはジアミンである請求
項４乃至請求項６のいずれかに記載の複合布。
【発明の詳細な説明】
【技術分野】
【０００１】
本発明は、安静時及び運動時のいずれにおいても、人体に良好な装着感を与えることができるとともに人体の動きを補強することができるフィルム及び当該フィルムを有する複合布に関する。
【背景技術】
【０００２】
形状記憶性を有するポリマーからなる発泡体（特許文献１）や、織物や編物といった布地（特許文献２）が知られている。これらの発泡体や布地は、例えばポリマー流動開始温度などのガラス転移温度以上の温度で変形を与え、そのままガラス転移温度以下まで冷却することにより、所望の形状が記憶されるものである。
【０００３】
また、特許文献３は、ガラス転移温度が常温近傍にあり、その温度領域において、人体表面の力学的動的損失正接とほぼ同等の力学的動的損失正接のピーク値を示す布地が開示されている。このような性質を有する布地は、人体に装着されたときに安静時及び運動時のいずれにおいても良好な装着感を与えることができる。
【先行技術文献】
【特許文献】
【０００４】
【特許文献１】特開２００９−３５６９７号公報
【特許文献２】特開平２−９２９１４号公報
【特許文献３】特開２０１１−１４９１０８号公報
【発明の概要】
【発明が解決しようとする課題】
【０００５】
本発明は、安静時及び運動時のいずれにおいても、人体に良好な装着感を与えるとともに、特に運動時の人体の動きを補強することができるフィルム及び当該フィルムを有する複合布を提供することを目的とする。
【課題を解決するための手段】
【０００６】
本発明の第１の態様は、２官能ジイソシアネートと、２官能ポリオールと、２官能の鎖延長剤とが、モル比で２．００〜１．１０：１．００：１．００〜０．１０の割合で配合され、プレポリマー法により重合されたポリウレタンエストラマーを主成分とし、複数の開口を有し、開口率が１０％以上９０％以下であり、ガラス転移温度が０〜４０℃である、スポーツ用下着、補整下着、スポーツ用品および外科手術後のリハビリテーション着用のフィルムである。
【０００７】
第１の態様において前記２官能ジイソシアネートの分子量が１７４〜３０３であり、前記２官能ポリオールの分子量が３００〜２５００であり、前記２官能の鎖延長剤が、分子量が６０〜３６０のジオールまたはジアミンであることが好ましい。
【０００８】
本発明の第２の態様は、天然繊維、合成繊維、または、前記天然繊維と前記合成繊維との混合繊維から作製される布地と、該布地の少なくとも一方の表面の一部を被覆するし、ガラス転移温度が０〜４０℃である合成樹脂層とから構成され、前記合成樹脂層が、２官能ジイソシアネートと、２官能ポリオールと、２官能の鎖延長剤とが、モル比で２．００〜１．１０：１．００：１．００〜０．１０の割合で配合され、プレポリマー法により重合されたポリウレタンエストラマーを主成分とし、前記布地の表面に対する前記合成樹脂層の被覆率が１０％以上９０％以下である、スポーツ用下着、補整下着、スポーツ用品および外科手術後のリハビリテーション着用の複合布である。
【０００９】
第２の態様において、前記２官能ジイソシアネートの分子量が１７４〜３０３であり、前記２官能ポリオールの分子量が３００〜２５００であり、前記２官能の鎖延長剤が、分子量が６０〜３６０のジオールまたはジアミンであることが好ましい。
【００１０】
上記フィルムは、人体体表面に近い温度と同程度のガラス転移温度を示す。更に、人体の運動時及び安静時のいずれにおいても力学的動的損失正接（ｔａｎδ）が高く、安静時よりも運動時の方が貯蔵弾性率Ｅ’、損失弾性率Ｅ”、ｔａｎδが高い。この性質は、上記フィルムを布地上に貼り付けることにより、布地を完全に被覆していない合成樹脂の層を布地上に形成した複合布とした場合でも同じ傾向を示すことを本発明者は見いだした。本発明のフィルム及び複合布は、運動時における人体の筋肉の動きを補強するとともに、運動時及び安静時のいずれにおいても人体に良好な装着感を与えることができる。また本発明のフィルム及び複合布は、通気性に優れるとともに軽量であるという効果をも奏する。
【００１１】
第１の態様において、単位面積当たりの開口数が３０個／ｃｍ２以上１５０個／ｃｍ２以下であることが好ましい。
【００１２】
第２の態様において、前記合成樹脂層が複数の開口を有し、前記合成樹脂層の開口率が１０％以上９０％以下であり、単位面積当たりの開口数が３０個／ｃｍ２以上１５０個／ｃｍ２以下であることが好ましい。
また上記態様において、前記合成樹脂層が連続膜であることが好ましい。
【００１３】
上記のフィルム、及び、上記合成樹脂層を設けた複合布は、優れた筋肉サポート性能と通気性とを確保することが可能である。
【発明の効果】
【００１４】
本発明のフィルム及び複合布は、運動時における人体の筋肉の動きを補強するとともに、運動時及び安静時のいずれにおいても人体に良好な装着感を与えることができる。更に本発明のフィルム及び複合布は、通気性に優れるとともに軽量であるという効果をも奏する。
【図面の簡単な説明】
【００１５】
【図１】本発明の一実施形態に係る複合布の概略斜視図である。
【図２】図１の複合布を合成樹脂層側から見たときの概略図である。
【図３】本発明の別の実施形態に係る複合布の概略斜視図である。
【図４】本発明の別の実施形態に係る複合布の概略斜視図である。
【図５】本発明の別の実施形態に係る複合布の概略斜視図である。
【図６】本発明の別の実施形態に係る複合布の概略斜視図である。
【図７】実施例１の複合布の動的粘弾性の温度依存性を示すグラフである。
【図８】比較例１の布の動的粘弾性の温度依存性を示すグラフである。
【図９】比較例２の布の動的粘弾性の温度依存性を示すグラフである。
【図１０】実施例１の複合布の動的粘弾性の周波数依存性を示すグラフである。
【図１１】比較例１の布の動的粘弾性の周波数依存性を示すグラフである。
【図１２】比較例２の布の動的粘弾性の周波数依存性を示すグラフである。
【発明を実施するための形態】
【００１６】
図１及び図２は、本発明の一実施形態に係る複合布を説明する図である。図１は複合布の概略斜視図である。本実施形態の複合布１００は、布地１０１と合成樹脂層１０２とで構成される。
【００１７】
布地１０１は、編物、織物及び不織布のいずれかである。布地１０１は、天然繊維、合成繊維、または、天然繊維と合成繊維との混合繊維で製造される。天然繊維は、綿、羊毛などである。化学繊維糸は、６−ナイロン、６，６−ナイロンなどのナイロン系繊維、ＰＥＴ（ポリエチレンテレフタレート）などのポリエステル系繊維、ポリプロピレン系繊維などである。
【００１８】
合成樹脂層１０２は、布地１０１の一方の表面上に形成される。合成樹脂層１０２の厚さは２０μｍ以上１０００μｍ以下である。合成樹脂層１０２は、２官能イソシアネート、２官能ポリオール、及び、鎖延長剤を主原料とする。合成樹脂層１０２は、プレポリマー法により重合されたポリウレタンエストラマーを主成分とする。
【００１９】
本実施形態では、分子量が１７４〜３０３の範囲内の２官能イソシアネートが用いられる。具体的に、２，４−トルエンジイソシアネート、４，４'−ジフェニルメタンジイソシアネート、カルボジイミド変性の４，４'−ジフェニルメタンイソシアネート、ヘキサメチレンジイソシアネートなどが挙げられる。
【００２０】
本実施形態では、分子量が３００〜２５００の範囲内の２官能ポリオールが用いられる。具体的に、ポリプロピレングリコール、１，４−ブタングリコールアジペート、ポリテトラメチレングリコール、ポリエチレングリコール、ビスフェノール−Ａのプロピレンオキサイド付加物などが挙げられる。上記２官能ポリオールは、更に２官能のカルボン酸もしくは環状エーテルを反応させた生成物とされても良い。
【００２１】
鎖延長剤としては、分子量が６０〜３６０の範囲内のジアミンまたはジオールが用いられる。本実施形態に適用されるジオールの例として、エチレングリコール、１，４−ブタングリコール、ビス（２−ハイドロキシエチル）ハイドロキノン、ビスフェノール−Ａのエチレンオキサイド付加物、ビスフェノール−Ａのプロピレンオキサイド付加物が挙げられる。本実施形態に適用されるジアミンの例として、エチレンジアミンが挙げられる。
【００２２】
上記２官能イソシアネート、２官能ポリオール、及び鎖延長剤は、モル比で２．００〜１．１０：１．００：１．００〜０．１０の割合で配合される。
【００２３】
合成樹脂層１０２は布地１０１の一部を被覆するように形成される。図２は図１の複合布１００を上面（合成樹脂層１０２側）から見た図である。図１、２の例では、合成樹脂層１０２は布地１０１上に１つの連続膜を成している。合成樹脂層１０２は、複数の円形状の開口１０３を有する。開口１０３は合成樹脂層１０２を貫通する。
【００２４】
図３は別の実施形態として六角形の開口を設けた複合布の概略斜視図である。図３の複合布１１０では、合成樹脂層１１２は布地１１１上に１つの連続膜を成している。合成樹脂層１１２には、合成樹脂層１１２を貫通する複数の六角形の開口１１３が設けられる。
【００２５】
開口の形状は特に限定されない。開口の形状としては、上面から見たときに楕円形、三角形などの多角形、角丸多角形など、他の形状を採用しうる。円形、楕円形、角丸多角形など角部が無い形状であると、複合布が引っ張られる際に開口の角部が合成樹脂層の破壊起点になる可能性がなく、合成樹脂層の破壊を防止することができる。
【００２６】
図４は別の実施形態に係る複合布の概略斜視図である。図４の複合布２００は、図１，２に示す形状と同じ開口２０３を有する合成樹脂層２０２が、布地２０１の両面に形成されている。開口の形状は特に限定されず、例えば図３に例示される六角形等、他の形状を採用することが可能である。
【００２７】
図５は別の実施形態に係る複合布の概略斜視図である。図５の複合布３００は、合成樹脂層３０２が布地３０１上に複数のブロック３０４に分割されて形成されており、１つのブロック３０４が複数の開口３０３を有する連続膜となっている。図５ではブロック３０４の形状は四角形としたが、円形、三角形や六角形などの多角形等、他の形状も採用し得る。ブロック３０４間の距離は、複合布３００の通気性や、後述する装着感、サポート性能などが考慮されて適切に設定される。
開口３０３の形状は円形に限定されず、楕円形、角丸多角形、多角形など他の形状としても良い。
図５では布地３０１の片面に合成樹脂層３０２を形成する例を示しているが、布地３０１の両面に合成樹脂層が形成されていても良い。
【００２８】
図６は別の実施形態に係る複合布の概略斜視図である。図６の複合布４００は、布地４０１の表面に合成樹脂層４０２が島状に互いに隔離して形成される。図６の場合、上面（合成樹脂層４０２側）から見たときに、合成樹脂層４０２は円形形状である。この場合、合成樹脂層４０２内には開口が形成されない。
合成樹脂層４０２の形状は特に限定されない。例えば、合成樹脂層４０２を上面から見たときに、楕円形、多角形等となるように合成樹脂層４０２が形成される。
【００２９】
布地１０１，１１１，２０１，３０１，４０１の表面に対する合成樹脂層１０２，１１２，２０２，３０２，４０２の被覆率は、１０％以上９０％以下、好ましくは５０％以上８０％以下である。
合成樹脂層１０２，１１２，２０２が開口１０３，１１３，２０３を有する連続膜である場合は、合成樹脂層１０２，１１２，２０２の開口率は１０％以上９０％以下、好ましくは２０％以上５０％以下である。合成樹脂層１０２，１１２，２０２が開口１０３，１１３，２０３を有する場合は、単位面積当たりの開口数は３０個／ｃｍ２以上１５０個／ｃｍ２以下である。
ブロック３０４が開口３０３を有する連続膜である場合も同様に、合成樹脂層３０２（ブロック３０４）の開口率は１０％以上９０％以下、好ましくは２０％以上５０％以下である。また、単位面積当たりの開口数は３０個／ｃｍ２以上１５０個／ｃｍ２以下である。
【００３０】
このように、合成樹脂層１０２，１１２，２０２，３０２，４０２が布地１０１，１１１，２０１，３０１，４０１を完全に被覆することがないために、本実施形態の複合布１００，１１０，２００，３００，４００は通気性に優れ、軽量である。
【００３１】
合成樹脂層１０２，１１２，２０２，３０２，４０２は、上述の開口形状を有するフィルムを布地１０１，１１１，２０１，３０１，４０１に貼り合せることにより形成される。
フィルムはグラビア印刷などの凹版印刷を用いて形成される。上記割合の２官能イソシアネート、２官能ポリオール、及び鎖延長剤に対して必要に応じて適切な触媒が添加されて溶融され、溶融合成樹脂原料が作製される。溶融合成樹脂原料は、成形性を考慮すると、成形温度（１９０℃〜２３０℃）において粘度が５００〜５０００Ｐａ・ｓ、好ましくは１０００〜２０００Ｐａ・ｓであることが好ましい。この粘度を達成するように、２官能イソシアネート、２官能ポリオール、鎖延長剤の種類（分子量）や混合割合が選択される。
【００３２】
印刷機器に、合成樹脂層１０２，１１２，２０２，３０２，４０２の形状に応じた版がセットされる。作製された溶融合成樹脂原料は、印刷機器の版上に供給されて、離形シート上に印刷される。これにより、離形シート上にフィルムが作製される。
【００３３】
その後、離形シートと布地１０１，１１１，２０１，３０１，４０１が貼り合わされる。離形シートが剥がされると、フィルムが布地１０１，１１１，２０１，３０１，４０１上に転写されて、合成樹脂層１０２，１１２，２０２，３０２，４０２が形成される。
【００３４】
あるいは、布地１０１，１１１，２０１，３０１上に１つの連続膜である合成樹脂膜が形成された後に、膜の一部が除去されることによって、合成樹脂層１０２，１１２，２０２，３０２が形成されても良い。例えば、上記原料が架橋された後適切な溶剤と混合されて合成樹脂溶液が作製される。公知の方法（例えばスクリーン印刷）により布地１０１，１１１，２０１，３０１の表面に上記合成樹脂溶液が塗布される。その後、合成樹脂の膜に対して機械的な穿孔加工またはレーザー加工が施されて膜の一部が除去される。
【００３５】
合成樹脂層１０２，１１２，２０２，３０２，４０２は、０℃〜４０℃の間にガラス転移温度を有している合成樹脂で構成される。ガラス転移点とは、高分子エストラマーの力学的物性が急激に変化するときの温度であり、本実施形態では、力学的動的損失正接（以下、ｔａｎδとする）がピークを示す温度と定義される。ここでｔａｎδは、人体体表面温度での貯蔵弾性率Ｅ’に対する損失弾性率Ｅ”の比Ｅ”／Ｅ’の正接である。ガラス転移温度は、人体の体表面温度に近く、２５℃〜３５℃の範囲内とされることがより好ましい。
【００３６】
上記の性質は、合成樹脂のフィルムとしたときに計測されるものであるが、複合布１００，１１０，２００，３００，４００とした場合でも、同様に０℃〜４０℃、好ましくは２５℃〜３５℃の範囲内にガラス転移温度を示す。このため、本実施形態の複合布１００，１１０，２００，３００，４００は人体に良好な装着感を与える。
【００３７】
合成樹脂層１０２，１１２，２０２，３０２，４０２は、人体体表面の周波数範囲（０．１〜１００Ｈｚ）において高いｔａｎδを示す。
【００３８】
安静時の人体体表面の周波数は０．１〜１Ｈｚに相当する。運動時の人体体表面の周波数は、１０〜１００Ｈｚに相当する。本実施形態の合成樹脂層１０２，１１２，２０２，３０２，４０２を構成する合成樹脂は、安静時に相当する周波数よりも運動時に相当する周波数の方が、貯蔵弾性率Ｅ’及び損失弾性率Ｅ”が高い。
【００３９】
上記の性質は、合成樹脂のフィルムとしたときに計測されるものであるが、複合布１００，１１０，２００，３００，４００とした場合でも合成樹脂のみの場合と同様の傾向のＥ’、Ｅ”、ｔａｎδの周波数依存性を示す。このため、本実施形態の複合布１００，１１０，２００，３００，４００は、運動時に人体の筋肉の動きを補強し、安静時には筋肉に負荷を与えない。従って、本実施形態の複合布１００，１１０，２００，３００，４００は運動時及び安静時のいずれにおいても人体に良好な装着感を与える。
【００４０】
本実施形態のフィルム及び複合布は、スポーツ用下着、補整下着、スポーツ用品、外科手術後のリハビリテーション着（包帯など）に適用可能である。
【実施例】
【００４１】
（実施例１）
実施例１として、グラビア印刷を用いて離形シート上にフィルムを形成し、離形シートを布地上に貼り合せることにより、以下の複合布を作製した。
布地：ＰＥＴ織物、７５Ｄ×１００Ｄ（デニール）（８４Ｔ×１００Ｔ（デシテックス））
布地大きさ：１５３０ｍｍ×１０００ｍｍ
合成樹脂層組成：ＳＭＰテクノロジーズ（株）製  ＳＭＰ  ＭＭ−２５２０
合成樹脂層大きさ：１５０ｍｍ×１０００ｍｍの連続膜（図１）
合成樹脂層厚さ：２００μｍ
開口率：２５％
単位面積当たりの開口数：７４．４個／ｃｍ２（４８０個／ｉｎｃｈ２）
【００４２】
（比較例１）
比較例１として、実施例１と同じ布地を準備した。
【００４３】
（比較例２）
比較例２として、実施例１と同じ布地上に熱可塑性ポリウレタン製ゴム層を形成し、ゴム層に開口を設けた。
ゴム層組成：日本ミラクトラン（株）製  Ｅ３８０
ゴム層大きさ：１５３０ｍｍ×１０００ｍｍの連続膜（図１）
ゴム層厚さ：２００μｍ
開口率：２５％
単位面積当たりの開口数：７４．４個／ｃｍ２（４８０個／ｉｎｃｈ２）
【００４４】
図７は、実施例１の動的粘弾性の温度依存性（０〜５０℃）を示すグラフである。
図８，９はそれぞれ、比較例１，２の動的粘弾性の温度依存性（０〜５０℃）を示すグラフである。
図７〜９において、横軸は温度、縦軸の第１軸が貯蔵弾性率Ｅ’及び損失弾性率Ｅ”、
縦軸の第２軸がｔａｎδである。ｔａｎδは、周波数１．０Ｈｚのときの貯蔵弾性率Ｅ’に対する損失弾性率Ｅ”の比Ｅ”／Ｅ’の正接である。
【００４５】
図７〜９は、粘弾性測定装置（ＴＡ  Ｉｎｓｔｒｕｍｅｎｔｓ社製、ＲＳＡ−Ｇ２）を用いて測定した。測定条件は、測定周波数：１．０Ｈｚ、温度範囲：−５０℃〜８０℃、昇温速度：５℃／分、測定歪：１％より自動可変、初期テンション：３０ｇ（一定）とした。
【００４６】
実施例１の複合布は３４℃近傍でｔａｎδが極大を示した。実施例１の複合布は人体体表面の温度範囲内にガラス転移温度を有しているため、特に人体に優れた装着感を与えることができる。
なお、合成樹脂層のフィルムのみを測定した場合でも図７と同様の動的粘弾性の温度依存性が観測された。
【００４７】
一方、比較例１、２の布では図８、９に示すようにｔａｎδの温度依存性は見られなかった。すなわち、布地単独だけでなく、布地上にポリウレタン系ゴムの層を形成した場合でも、ガラス転移温度を有しない。すなわち、比較例１，２の布は実施例１の複合布と比べて装着感は劣る。
【００４８】
図１０は、実施例１の動的粘弾性の周波数依存性を示すグラフである。
図１１，１２はそれぞれ、比較例１，２の動的粘弾性の周波数依存性を示すグラフである。
図１０〜１２において、横軸は周波数、縦軸の第１軸が貯蔵弾性率Ｅ’及び損失弾性率Ｅ”、縦軸の第２軸がｔａｎδである。ｔａｎδは、２５℃のときの貯蔵弾性率Ｅ’に対する損失弾性率Ｅ”の比Ｅ”／Ｅ’の正接である。
【００４９】
図１０〜１２は、粘弾性測定装置（ＴＡ  Ｉｎｓｔｒｕｍｅｎｔｓ社製、ＲＳＡ−Ｇ２）を用いて測定した。測定条件は、測定温度：２５℃、測定モード：引張、変位振幅：１２．５μｍとした。
【００５０】
実施例１の複合布は、０．１〜１００Ｈｚの範囲内でｔａｎδが０．２５以上であった。 
【００５１】
実施例１の複合布では、周波数の増加に伴いＥ’及びＥ”が単調に増加する傾向があった。すなわち、安静時（０．１〜１Ｈｚ）のＥ’及びＥ”よりも運動時（１０〜１００Ｈｚ）のＥ’及びＥ”の方が高く、ｔａｎδは周波数増加に伴い増加する傾向にある。特に、１０〜１００Ｈｚの範囲で周波数が急激に増加した。
このことから、実施例１の複合布は、運動時の人体の筋肉の動きを補強するともに安静時に筋肉に負荷を与えない。また、実施例１の複合布は運動時及び安静時に人体に対し良好な装着感を与える。
【００５２】
なお、合成樹脂層のフィルムのみを測定した場合でも上記と同様の動的粘弾性の周波数依存性が観測された。
【００５３】
一方、比較例１，２の布では、１０〜１００Ｈｚの範囲でのＥ’、Ｅ”、ｔａｎδの増加は見られなかった。すなわち、比較例１，２の布は運動時に人体の筋肉をサポートすることはできないし、運動時及び安静時のいずれにおいても人体に良好な装着感を与えることはない。
【符号の説明】
【００５４】
１００，１１０，２００，３００，４００  複合布
１０１，１１１，２０１，３０１，４０１  布地
１０２，１１２，２０２，３０２，４０２  合成樹脂層
１０３，１１３，２０３，３０３  開口
３０４  ブロック
【図１】
0006501107.tif 000002
【図２】
0006501107.tif 000003
【図３】
0006501107.tif 000004
【図４】
0006501107.tif 000005
【図５】
0006501107.tif 000006
【図６】
0006501107.tif 000007
【図７】
0006501107.tif 000008
【図８】
0006501107.tif 000009
【図９】
0006501107.tif 000010
【図１０】
0006501107.tif 000011
【図１１】
0006501107.tif 000012
【図１２】
0006501107.tif 000013